(57)【要約】【課題】引張り強度が３８０ＭＰａ以上、５４０ＭＰａ未満であり、自動車分野、特に燃料タンク用途に適用可能なプレス成形性を有し、且つ耐二次加工脆性及び溶融継ぎ手効率が優れた深絞り用高強度鋼板及びその製造方法、並びに溶融めっき鋼板及びその製造方法を提供する。【解決手段】鋼板を、質量％で、Ｃ：０．０００５〜０．０１５％、Ｓｉ：０．０５〜０．５０％、Ｍｎ：１．２〜３．０％、Ｐ：０．０５％以下、Ａｌ：０．００５〜０．０９０％、Ｔｉ：０．０１〜０．０６０％、Ｎｂ：０．０１〜０．１５０％、Ｎ：０．００１０〜０．００７０％、Ｂ：０．０００５〜０．００５０％を含有し、残部がＦｅ及び不可避的不純物からなり、下記数式（Ａ）により表されるＴ＊が０．０４％未満である組成とし、且つＰ含有量（％）の絶対値を｜Ｐ｜としたとき、引張り強度ＴＳ（ＭＰａ）の絶対値｜ＴＳ｜が下記数式（Ｂ）を満たすようにする。2007131918.tif 000019【選択図】なし【特許請求の範囲】
【請求項１】
質量％で、
Ｃ：０．０００５〜０．０１５％、
Ｓｉ：０．０５〜０．５０％、
Ｍｎ：１．２〜３．０％、
Ｐ：０．０５％以下、
Ａｌ：０．００５〜０．０９０％、
Ｔｉ：０．０１〜０．０６０％、
Ｎｂ：０．０１〜０．１５０％、
Ｎ：０．００１０〜０．００７０％、
Ｂ：０．０００５〜０．００５０％を含有し、
残部がＦｅ及び不可避的不純物からなり、
Ｐ含有量（％）を［Ｐ］、Ｔｉ含有量（％）を［Ｔｉ］、Ｎ含有量（％）を［Ｎ］としたとき、下記数式（Ａ）により表されるＴ＊が０．０４％未満であり、
且つＰ含有量（％）の絶対値を｜Ｐ｜としたとき、引張り強度ＴＳ（ＭＰａ）の絶対値｜ＴＳ｜が下記数式（Ｂ）を満たすことを特徴とする深絞り用高強度冷延鋼板。
2007131918.tif 000011
【請求項２】
更に、質量％で、
Ｃ：０．０００５〜０．０１５％、
Ｓｉ：０．０５〜０．５０％、
Ｍｎ：１．２〜３．０％、
Ｐ：０．０５％以下、
Ａｌ：０．００５〜０．０９０％、
Ｔｉ：０．０１〜０．０６０％、
Ｎｂ：０．０１〜０．１５０％、
Ｎ：０．００１０〜０．００７０％、
Ｂ：０．０００５〜０．００５０％を含有すると共に、
Ｎｉ：０．０１〜１．０％、Ｃｒ：０．０１〜１．０％及びＭｏ：０．０１〜１．０％からなる群から選択された少なくとも１種の元素を含有し、
残部がＦｅ及び不可避的不純物からなり、
Ｐ含有量（％）を［Ｐ］、Ｔｉ含有量（％）を［Ｔｉ］、Ｎ含有量（％）を［Ｎ］としたとき、下記数式（Ａ）により表されるＴ＊が０．０４％未満であり、
且つＰ含有量（％）の絶対値を｜Ｐ｜としたとき、引張り強度ＴＳ（ＭＰａ）の絶対値｜ＴＳ｜が下記数式（Ｂ）を満たすことを特徴とする深絞り用高強度冷延鋼板。
2007131918.tif 000012
【請求項３】
質量％で、Ｃ：０．０００５〜０．０１５％、Ｓｉ：０．０５〜０．５０％、Ｍｎ：１．２〜３．０％、Ｐ：０．０５％以下、Ａｌ：０．００５〜０．０９０％、Ｔｉ：０．０１〜０．０６０％、Ｎｂ：０．０１〜０．１５０％、Ｎ：０．００１０〜０．００７０％、Ｂ：０．０００５〜０．００５０％を含有し、残部がＦｅ及び不可避的不純物からなり、Ｐ含有量（％）を［Ｐ］、Ｔｉ含有量（％）を［Ｔｉ］、Ｎ含有量（％）を［Ｎ］としたとき、下記数式（Ａ）により表されるＴ＊が０．０４％未満である組成の溶鋼を連続鋳造してスラブを得る工程と、
前記スラブを熱間圧延して熱延コイルを得る工程と、
前記熱延コイルを５０％以上の圧延率で冷間圧延して所定の厚さの冷延板とする工程と、
前記冷延板を再結晶温度以上の温度で焼鈍する工程と、を有し、
Ｐ含有量（％）の絶対値を｜Ｐ｜としたとき、引張り強度ＴＳ（ＭＰａ）の絶対値｜ＴＳ｜が下記数式（Ｂ）を満たす冷延鋼板を製造することを特徴とする深絞り用高強度冷延鋼板の製造方法。
2007131918.tif 000013
【請求項４】
質量％で、Ｃ：０．０００５〜０．０１５％、Ｓｉ：０．０５〜０．５０％、Ｍｎ：１．２〜３．０％、Ｐ：０．０５％以下、Ａｌ：０．００５〜０．０９０％、Ｔｉ：０．０１〜０．０６０％、Ｎｂ：０．０１〜０．１５０％、Ｎ：０．００１０〜０．００７０％、Ｂ：０．０００５〜０．００５０％を含有すると共に、Ｎｉ：０．０１〜１．０％、Ｃｒ：０．０１〜１．０％及びＭｏ：０．０１〜１．０％からなる群から選択された少なくとも１種の元素を含有し、残部がＦｅ及び不可避的不純物からなり、Ｐ含有量（％）を［Ｐ］、Ｔｉ含有量（％）を［Ｔｉ］、Ｎ含有量（％）を［Ｎ］としたとき、下記数式（Ａ）により表されるＴ＊が０．０４％未満である組成の溶鋼を連続鋳造してスラブを得る工程と、
前記スラブを熱間圧延して熱延コイルを得る工程と、
前記熱延コイルを５０％以上の圧延率で冷間圧延して所定の厚さの冷延板とする工程と、
前記冷延板を再結晶温度以上の温度で焼鈍する工程と、を有し、
Ｐ含有量（％）の絶対値を｜Ｐ｜としたとき、引張り強度ＴＳ（ＭＰａ）の絶対値｜ＴＳ｜が下記数式（Ｂ）を満たす冷延鋼板を製造することを特徴とする深絞り用高強度冷延鋼板の製造方法。
2007131918.tif 000014
【請求項５】
冷延鋼板と、
前記冷延鋼板の表面に形成された溶融めっき層と、を有し、
前記冷延鋼板は、Ｃ：０．０００５〜０．０１５％、Ｓｉ：０．０５〜０．５０％、Ｍｎ：１．２〜３．０％、Ｐ：０．０５％以下、Ａｌ：０．００５〜０．０９０％、Ｔｉ：０．０１〜０．０６０％、Ｎｂ：０．０１〜０．１５０％、Ｎ：０．００１０〜０．００７０％、Ｂ：０．０００５〜０．００５０％を含有し、残部がＦｅ及び不可避的不純物からなり、Ｐ含有量（％）を［Ｐ］、Ｔｉ含有量（％）を［Ｔｉ］、Ｎ含有量（％）を［Ｎ］としたとき、下記数式（Ａ）により表されるＴ＊が０．０４％未満である組成を有し、
且つ前記冷延鋼板のＰ含有量（％）の絶対値を｜Ｐ｜としたとき、引張り強度ＴＳ（ＭＰａ）の絶対値｜ＴＳ｜が下記数式（Ｂ）を満たすことを特徴とする溶融めっき鋼板。
2007131918.tif 000015
【請求項６】
冷延鋼板と、
前記冷延鋼板の表面に形成された溶融めっき層と、を有し、
前記冷延鋼板は、質量％で、Ｃ：０．０００５〜０．０１５％、Ｓｉ：０．０５〜０．５０％、Ｍｎ：１．２〜３．０％、Ｐ：０．０５％以下、Ａｌ：０．００５〜０．０９０％、Ｔｉ：０．０１〜０．０６０％、Ｎｂ：０．０１〜０．１５０％、Ｎ：０．００１０〜０．００７０％、Ｂ：０．０００５〜０．００５０％を含有すると共に、Ｎｉ：０．０１〜１．０％、Ｃｒ：０．０１〜１．０％及びＭｏ：０．０１〜１．０％からなる群から選択された少なくとも１種の元素を含有し、残部がＦｅ及び不可避的不純物からなり、Ｐ含有量（％）を［Ｐ］、Ｔｉ含有量（％）を［Ｔｉ］、Ｎ含有量（％）を［Ｎ］としたとき、下記数式（Ａ）により表されるＴ＊が０．０４％未満である組成を有し、
且つ前記冷延鋼板のＰ含有量（％）の絶対値を｜Ｐ｜としたとき、引張り強度ＴＳ（ＭＰａ）の絶対値｜ＴＳ｜が下記数式（Ｂ）を満たすことを特徴とする溶融めっき鋼板。
2007131918.tif 000016
【請求項７】
質量％で、Ｃ：０．０００５〜０．０１５％、Ｓｉ：０．０５〜０．５０％、Ｍｎ：１．２〜３．０％、Ｐ：０．０５％以下、Ａｌ：０．００５〜０．０９０％、Ｔｉ：０．０１〜０．０６０％、Ｎｂ：０．０１〜０．１５０％、Ｎ：０．００１０〜０．００７０％、Ｂ：０．０００５〜０．００５０％を含有し、残部がＦｅ及び不可避的不純物からなり、Ｐ含有量（％）を［Ｐ］、Ｔｉ含有量（％）を［Ｔｉ］、Ｎ含有量（％）を［Ｎ］としたとき、下記数式（Ａ）により表されるＴ＊が０．０４％未満である組成の溶鋼を連続鋳造してスラブを得る工程と、
前記スラブを熱間圧延して熱延コイルを得る工程と、
前記熱延コイルを５０％以上の圧延率で冷間圧延して所定の厚さの冷延鋼板とする工程と、
前記冷延鋼板を再結晶温度以上の温度で焼鈍すると共に、その冷却過程において前記冷延鋼板の表面に溶融めっきを施す工程と、を有し、
前記冷延鋼板のＰ含有量（％）の絶対値を｜Ｐ｜としたとき、引張り強度ＴＳ（ＭＰａ）の絶対値｜ＴＳ｜が下記数式（Ｂ）を満たす溶融めっき鋼板を製造することを特徴とする溶融めっき鋼板の製造方法。
2007131918.tif 000017
【請求項８】
質量％で、Ｃ：０．０００５〜０．０１５％、Ｓｉ：０．０５〜０．５０％、Ｍｎ：１．２〜３．０％、Ｐ：０．０５％以下、Ａｌ：０．００５〜０．０９０％、Ｔｉ：０．０１〜０．０６０％、Ｎｂ：０．０１〜０．１５０％、Ｎ：０．００１０〜０．００７０％、Ｂ：０．０００５〜０．００５０％を含有すると共に、Ｎｉ：０．０１〜１．０％、Ｃｒ：０．０１〜１．０％及びＭｏ：０．０１〜１．０％からなる群から選択された少なくとも１種の元素を含有し、残部がＦｅ及び不可避的不純物からなり、Ｐ含有量（％）を［Ｐ］、Ｔｉ含有量（％）を［Ｔｉ］、Ｎ含有量（％）を［Ｎ］としたとき、下記数式（Ａ）により表されるＴ＊が０．０４％未満である組成の溶鋼を連続鋳造してスラブを得る工程と、
前記スラブを熱間圧延して熱延コイルを得る工程と、
前記熱延コイルを５０％以上の圧延率で冷間圧延して所定の厚さの冷延鋼板とする工程と、
前記冷延鋼板を再結晶温度以上の温度で焼鈍すると共に、その冷却過程において前記冷延鋼板の表面に溶融めっきを施す工程と、を有し、
前記冷延鋼板のＰ含有量（％）の絶対値を｜Ｐ｜としたとき、引張り強度ＴＳ（ＭＰａ）の絶対値｜ＴＳ｜が下記数式（Ｂ）を満たす溶融めっき鋼板を製造することを特徴とする溶融めっき鋼板の製造方法。
2007131918.tif 000018
【発明の詳細な説明】
【技術分野】
【０００１】
本発明は、自動車及び家電等の分野に適用される深絞り用高強度冷延鋼板及びその製造方法並びに溶融めっき鋼板及びその製造方法に関し、特に自動車の燃料タンク用途に好適な深絞り用高強度冷延鋼板及びその製造方法並びに溶融めっき鋼板及びその製造方法に関する。
【背景技術】
【０００２】
近年、自動車用鋼板においては、車体重量軽減による燃費向上を目的として、高強度化が進んでいる。燃料タンク用鋼板でも同様に、タンクの軽量化及び車体デザインの複雑化、更には燃料タンクの収納設置場所の関係から、燃料タンク形状の複雑化が進み、優れた成形性及び高強度化が要求されている。従来、このような成形性と高強度との両立の要望を満足させるために、極低炭素鋼にＴｉ及びＮｂのような炭窒化物形成元素を添加したＩＦ（Interstitial Free）鋼に、Ｐ、Ｓｉ及びＭｎ等の固溶強化元素を添加した高強度ＩＦ鋼が開発されてきた。
【０００３】
しかしながら、ＩＦ鋼はＣをＴｉ又はＮｂによって炭化物として固定するため、結晶粒界が非常に清浄になり、成形後に粒界破壊によって二次加工脆化が発生しやすくなるという問題点がある。また、高強度ＩＦ鋼の場合、固溶強化元素で粒内が強化され、相対的な粒界強度の低下が顕著になるため、二次加工脆化が促進されるという問題点もある。
【０００４】
更に、燃料タンクは、上面と下面とが別々にプレス成形され、これらを溶接により接合して用いられる。このため、鋼板を高強度化しても、溶接継手強度が鋼板の高強度化に見合ったように高くならないという問題点がある。同時に、燃料タンクは重要保安部品であるため、低温地域において衝突による衝撃を受けた場合の耐破壊性を向上させる必要があるが、従来技術により高強度化した鋼板で燃料タンクを製造した場合、低温衝撃で溶接部が脆性破壊される懸念がある。
【０００５】
これらの問題点のうち、二次加工脆化については、発生を回避するためのいくつかの方法が提案されている（例えば、特許文献１及び２参照。）。例えば、特許文献１では、粒界偏析による耐二次加工脆化の劣化を回避するため、Ｔｉ添加ＩＦ鋼をベースに、Ｐ含有量をできるだけ低減させ、その分、Ｍｎ、Ｓｉを多量に添加することで、耐二次加工脆性に優れた高張力鋼板を得る技術が提案されている。また、特許文献２では、極低炭素鋼板を用いて、Ｔｉ及びＮｂに加えてＢを添加することで、粒界強度を上昇させ、耐二次加工脆性を高める技術が提案されている。この特許文献２に記載の技術では、耐二次加工脆性の向上及びオーステナイト粒の再結晶の遅れに伴う熱間圧延時の負荷の増大防止を目的として、Ｂ含有量を最適化している。
【０００６】
また、溶接性を改善する目的でもいくつかの提案がなされている（例えば、特許文献３〜５参照。）。例えば、特許文献３に記載の技術は、Ｔｉ及び／又はＮｂを添加した極低炭素鋼板を焼鈍時に浸炭し、表層にマルテンサイト及びベイナイト組織を形成し、スポット溶接性を向上しようとするものである。また、特許文献４に記載の技術は、極低炭素鋼にＣｕを添加し、溶接時の熱影響部を広くすることにより、スポット溶接継手強度を高めようとするものである。更に、特許文献５に記載の技術は、鋼にＭｇを添加して鋼板中にＭｇ酸化物及び／又はＭｇ硫化物を生成させることにより、ピニング効果により、溶接部、熱影響部の細粒化を図り、溶接部の疲労強度の劣化を防止する技術である。
【０００７】
【特許文献１】特開平５−５９４９１号公報
【特許文献２】特開平６−５７３７３号公報
【特許文献３】特開平７−１８８７７７号公報
【特許文献４】特開平８−２９１３６４号公報
【特許文献５】特開２００１−２８８５３４号公報
【発明の開示】
【発明が解決しようとする課題】
【０００８】
しかしながら、前述した特許文献１及び２に記載の方法では、加工性及び耐二次加工脆性は良好であるが、溶接継手効率が低いという問題点が残る。また、特許文献３に記載の方法は、焼鈍中に浸炭するため、実際の製造設備では通板速度、雰囲気ガス組成及び温度が一定でないため、浸炭量が変化し、製造される鋼板の間で材質のバラツキが大きくなり、安定した鋼板の製造が困難である。更に、特許文献４に記載の方法はＣｕを多量に添加するため、Ｃｕによる表面欠陥が多発し、歩留まりが低下するという問題点がある。更にまた、特許文献５に記載の方法は、比較的溶接後の冷却速度が遅いアーク溶接等では効果があるが、冷却速度が速いシーム溶接等ではその効果が認められないという欠陥がある。また、薄鋼板において、溶接部の靭性を向上させようとする技術がないばかりか、溶接部の靭性に関する問題提起すらされていないが現状である。
【０００９】
本発明はかかる現状に鑑みてなされたものであり、その目的とするところは、引張り強度が３８０ＭＰａ以上、５４０ＭＰａ未満であり、自動車分野、特に燃料タンク用途に適用可能なプレス成形性を有し、且つ耐二次加工脆性及び溶融継ぎ手効率が優れた深絞り用高強度鋼板及びその製造方法、並びに溶融めっき鋼板及びその製造方法を提供することにある。
【課題を解決するための手段】
【００１０】
本発明に係る深絞り用高強度鋼板は、質量％で、Ｃ：０．０００５〜０．０１５％、Ｓｉ：０．０５〜０．５０％、Ｍｎ：１．２〜３．０％、Ｐ：０．０５％以下、Ａｌ：０．００５〜０．０９０％、Ｔｉ：０．０１〜０．０６０％、Ｎｂ：０．０１〜０．１５０％、Ｎ：０．００１０〜０．００７０％、Ｂ：０．０００５〜０．００５０％を含有し、残部がＦｅ及び不可避的不純物からなり、Ｐ含有量（％）を［Ｐ］、Ｔｉ含有量（％）を［Ｔｉ］、Ｎ含有量（％）を［Ｎ］としたとき、下記数式（１）により表されるＴ＊が０．０４％未満であり、且つＰ含有量（％）の絶対値を｜Ｐ｜としたとき、引張り強度ＴＳ（ＭＰａ）の絶対値｜ＴＳ｜が下記数式（２）を満たすことを特徴とする。
【００１１】
【数１】
2007131918.tif 000002
【００１２】
【数２】
2007131918.tif 000003
【００１３】
本発明に係る他の深絞り用高強度鋼板は、質量％で、Ｃ：０．０００５〜０．０１５％、Ｓｉ：０．０５〜０．５０％、Ｍｎ：１．２〜３．０％、Ｐ：０．０５％以下、Ａｌ：０．００５〜０．０９０％、Ｔｉ：０．０１〜０．０６０％、Ｎｂ：０．０１〜０．１５０％、Ｎ：０．００１０〜０．００７０％、Ｂ：０．０００５〜０．００５０％を含有すると共に、Ｎｉ：０．０１〜１．０％、Ｃｒ：０．０１〜１．０％及びＭｏ：０．０１〜１．０％からなる群から選択された少なくとも１種の元素を含有し、残部がＦｅ及び不可避的不純物からなり、Ｐ含有量（％）を［Ｐ］、Ｔｉ含有量（％）を［Ｔｉ］、Ｎ含有量（％）を［Ｎ］としたとき、上記数式（１）により表されるＴ＊が０．０４％未満であり、且つＰ含有量（％）の絶対値を｜Ｐ｜としたとき、引張り強度ＴＳ（ＭＰａ）の絶対値｜ＴＳ｜が上記数式（２）を満たすことを特徴とする。
【００１４】
本発明に係る深絞り用高強度鋼板の製造方法は、質量％で、Ｃ：０．０００５〜０．０１５％、Ｓｉ：０．０５〜０．５０％、Ｍｎ：１．２〜３．０％、Ｐ：０．０５％以下、Ａｌ：０．００５〜０．０９０％、Ｔｉ：０．０１〜０．０６０％、Ｎｂ：０．０１〜０．１５０％、Ｎ：０．００１０〜０．００７０％、Ｂ：０．０００５〜０．００５０％を含有し、残部がＦｅ及び不可避的不純物からなり、Ｐ含有量（％）を［Ｐ］、Ｔｉ含有量（％）を［Ｔｉ］、Ｎ含有量（％）を［Ｎ］としたとき、上記数式（１）により表されるＴが０．０４％未満である組成の溶鋼を連続鋳造してスラブを得る工程と、前記スラブを熱間圧延して熱延コイルを得る工程と、前記熱延コイルを５０％以上の圧延率で冷間圧延して所定の厚さの冷延板とする工程と、前記冷延板を再結晶温度以上の温度で焼鈍する工程と、を有し、Ｐ含有量（％）の絶対値を｜Ｐ｜としたとき、引張り強度ＴＳ（ＭＰａ）の絶対値｜ＴＳ｜が上記数式（２）を満たす冷延鋼板を製造することを特徴とする。
【００１５】
本発明に係る他の深絞り用高強度鋼板の製造方法は、質量％で、Ｃ：０．０００５〜０．０１５％、Ｓｉ：０．０５〜０．５０％、Ｍｎ：１．２〜３．０％、Ｐ：０．０５％以下、Ａｌ：０．００５〜０．０９０％、Ｔｉ：０．０１〜０．０６０％、Ｎｂ：０．０１〜０．１５０％、Ｎ：０．００１０〜０．００７０％、Ｂ：０．０００５〜０．００５０％を含有し、残部がＦｅ及び不可避的不純物からなり、Ｐ含有量（％）を［Ｐ］、Ｔｉ含有量（％）を［Ｔｉ］、Ｎ含有量（％）を［Ｎ］としたとき、上記数式（１）により表されるＴが０．０４％未満である組成の溶鋼を連続鋳造してスラブを得る工程と、前記スラブを熱間圧延して熱延コイルを得る工程と、前記熱延コイルを５０％以上の圧延率で冷間圧延して所定の厚さの冷延板とする工程と、前記冷延板を再結晶温度以上の温度で焼鈍する工程と、を有し、Ｐ含有量（％）の絶対値を｜Ｐ｜としたとき、引張り強度ＴＳ（ＭＰａ）の絶対値｜ＴＳ｜が上記数式（２）を満たす冷延鋼板を製造することを特徴とする。
【００１６】
本発明に係る溶融めっき鋼板は、冷延鋼板と、前記冷延鋼板の表面に形成された溶融めっき層と、を有し、前記冷延鋼板は、質量％で、Ｃ：０．０００５〜０．０１５％、Ｓｉ：０．０５〜０．５０％、Ｍｎ：１．２〜３．０％、Ｐ：０．０５％以下、Ａｌ：０．００５〜０．０９０％、Ｔｉ：０．０１〜０．０６０％、Ｎｂ：０．０１〜０．１５０％、Ｎ：０．００１０〜０．００７０％、Ｂ：０．０００５〜０．００５０％を含有し、残部がＦｅ及び不可避的不純物からなり、Ｐ含有量（％）を［Ｐ］、Ｔｉ含有量（％）を［Ｔｉ］、Ｎ含有量（％）を［Ｎ］としたとき、上記数式（１）により表されるＴが０．０４％未満である組成を有し、且つ前記冷延鋼板のＰ含有量（％）の絶対値を｜Ｐ｜としたとき、引張り強度ＴＳ（ＭＰａ）の絶対値｜ＴＳ｜が上記数式（２）を満たすことを特徴とする。
【００１７】
本発明に係る他の溶融めっき鋼板は、冷延鋼板と、前記冷延鋼板の表面に形成された溶融めっき層と、を有し、前記冷延鋼板は、質量％で、Ｃ：０．０００５〜０．０１５％、Ｓｉ：０．０５〜０．５０％、Ｍｎ：１．２〜３．０％、Ｐ：０．０５％以下、Ａｌ：０．００５〜０．０９０％、Ｔｉ：０．０１〜０．０６０％、Ｎｂ：０．０１〜０．１５０％、Ｎ：０．００１０〜０．００７０％、Ｂ：０．０００５〜０．００５０％を含有すると共に、Ｎｉ：０．０１〜１．０％、Ｃｒ：０．０１〜１．０％及びＭｏ：０．０１〜１．０％からなる群から選択された少なくとも１種の元素を含有し、残部がＦｅ及び不可避的不純物からなり、Ｐ含有量（％）を［Ｐ］、Ｔｉ含有量（％）を［Ｔｉ］、Ｎ含有量（％）を［Ｎ］としたとき、上記数式（１）により表されるＴが０．０４％未満である組成を有し、且つ前記冷延鋼板のＰ含有量（％）の絶対値を｜Ｐ｜としたとき、引張り強度ＴＳ（ＭＰａ）の絶対値｜ＴＳ｜が上記数式（２）を満たすことを特徴とする。
【００１８】
本発明に係る溶融めっき鋼板の製造方法は、質量％で、Ｃ：０．０００５〜０．０１５％、Ｓｉ：０．０５〜０．５０％、Ｍｎ：１．２〜３．０％、Ｐ：０．０５％以下、Ａｌ：０．００５〜０．０９０％、Ｔｉ：０．０１〜０．０６０％、Ｎｂ：０．０１〜０．１５０％、Ｎ：０．００１０〜０．００７０％、Ｂ：０．０００５〜０．００５０％を含有し、残部がＦｅ及び不可避的不純物からなり、Ｐ含有量（％）を［Ｐ］、Ｔｉ含有量（％）を［Ｔｉ］、Ｎ含有量（％）を［Ｎ］としたとき、上記数式（１）により表されるＴが０．０４％未満である組成の溶鋼を連続鋳造してスラブを得る工程と、前記スラブを熱間圧延して熱延コイルを得る工程と、前記熱延コイルを５０％以上の圧延率で冷間圧延して所定の厚さの冷延鋼板とする工程と、前記冷延鋼板を再結晶温度以上の温度で焼鈍すると共に、その冷却過程において前記冷延鋼板の表面に溶融めっきを施す工程と、を有し、前記冷延鋼板のＰ含有量（％）の絶対値を｜Ｐ｜としたとき、引張り強度ＴＳ（ＭＰａ）の絶対値｜ＴＳ｜が上記数式（２）を満たす溶融めっき鋼板を製造することを特徴とする。
【００１９】
本発明に係る他の溶融めっき鋼板の製造方法は、質量％で、Ｃ：０．０００５〜０．０１５％、Ｓｉ：０．０５〜０．５０％、Ｍｎ：１．２〜３．０％、Ｐ：０．０５％以下、Ａｌ：０．００５〜０．０９０％、Ｔｉ：０．０１〜０．０６０％、Ｎｂ：０．０１〜０．１５０％、Ｎ：０．００１０〜０．００７０％、Ｂ：０．０００５〜０．００５０％を含有すると共に、Ｎｉ：０．０１〜１．０％、Ｃｒ：０．０１〜１．０％及びＭｏ：０．０１〜１．０％からなる群から選択された少なくとも１種の元素を含有し、残部がＦｅ及び不可避的不純物からなり、Ｐ含有量（％）を［Ｐ］、Ｔｉ含有量（％）を［Ｔｉ］、Ｎ含有量（％）を［Ｎ］としたとき、上記数式（１）により表されるＴが０．０４％未満である組成の溶鋼を連続鋳造してスラブを得る工程と、前記スラブを熱間圧延して熱延コイルを得る工程と、前記熱延コイルを５０％以上の圧延率で冷間圧延して所定の厚さの冷延鋼板とする工程と、前記冷延鋼板を再結晶温度以上の温度で焼鈍すると共に、その冷却過程において前記冷延鋼板の表面に溶融めっきを施す工程と、を有し、前記冷延鋼板のＰ含有量（％）の絶対値を｜Ｐ｜としたとき、引張り強度ＴＳ（ＭＰａ）の絶対値｜ＴＳ｜が上記数式（２）を満たす溶融めっき鋼板を製造することを特徴とする。
【発明の効果】
【００２０】
本発明によれば、従来、固溶強化元素とされていたＰを引張り強さと特定の関係以下に低減し、Ｍｎ含有量を高め、且つ、Ｔｉ、Ｐ及びＮの含有量を特定の関係を満足させているため、優れたプレス成形性を有すると共に、優れた耐二次加工脆性及び溶接継手効率を併せ持つ高強度冷延鋼板及び高強度溶融めっき鋼板が得られる。この効果は、鋼板の高強度化を可能とし、自動車の車体重量軽減による燃費向上を可能とする。とりわけ、燃料タンクの軽量化、車体デザインの複雑化を可能となる。この効果は工業的には極めて大きい。
【発明を実施するための最良の形態】
【００２１】
以下、本発明を実施するための最良の形態について、深絞り用高強度冷延鋼板（以下、単に冷延鋼板という）を例にして詳細に説明する。以下、組成における質量％は、単に％と記載する。また、継ぎ手効率とは、この冷延鋼板を溶接した溶接継手における溶接部の強度及び靭性を指す。
【００２２】
本発明者等は、従来技術では極めて困難であった優れたプレス成形性を有し、且つ優れた耐二次加工脆性及び溶接継手効率を併せ持つ高強度冷延鋼板及び高強度溶融めっき鋼板を得るため、鋭意検討を重ねた結果、従来、固溶強化元素とされていたＰの含有量をできだけ低減すると共に、Ｍｎ含有量を高め、また、加工性を高めるために鋼中のＣ及びＮを固定するＴｉ及びＮｂ量を規定し、更に、Ｔｉ、Ｎ及びＰ含有量の関係が特定の条件を満足するようにすると、溶接継手効率及び耐二次加工脆性を一段と改善できることを見出した。
【００２３】
以下、本発明の冷延鋼板を構成する各成分の添加理由及び数値限定理由について説明する。
【００２４】
本発明の冷延鋼板は、Ｃ：０．０００５〜０．０１５％、Ｓｉ：０．０５〜０．５０％、Ｍｎ：１．２〜３．０％、Ｐ：０．０５％以下、Ａｌ：０．００５〜０．０９０％、Ｔｉ：０．０１〜０．０６０％、Ｎｂ：０．０１〜０．１５０％、Ｎ：０．００１０〜０．００７０％、Ｂ：０．０００５〜０．００５０％を含有し、残部がＦｅ及び不可避的不純物からなる組成を有する。そして、Ｐ含有量（％）を［Ｐ］、Ｔｉ含有量（％）を［Ｔｉ］、Ｎ含有量（％）を［Ｎ］としたとき、下記数式（３）により表されるＴ＊が０．０４％未満であり、且つＰ含有量（％）の絶対値を｜Ｐ｜としたとき、引張り強度ＴＳ（ＭＰａ）の絶対値｜ＴＳ｜が下記数式（４）を満たすものである。
【００２５】
【数３】
2007131918.tif 000004
【００２６】
【数４】
2007131918.tif 000005
【００２７】
Ｃ：０．０００５〜０．０１５％
Ｃは、鋼の強度を制御する最も基本的な元素であり、本発明において極めて重要な元素である。具体的には、Ｃは、Ｎｂ及びＴｉと結合して炭化物を形成し、高強度化を達成するために極めて有効な元素である。しかしながら、Ｃが０．０１５％を超えて添加されると、加工性の低下を招くと共に、溶接継手効率の低下を招くため、Ｃ含有量は０．０１５％以下とする。また、極めて高い加工性を要求される場合には、Ｃ含有量を０．００６０％以下とすることが好ましい。一方、本発明の冷延鋼板においては、Ｃ含有量が低くても、ある程度は他の強化方法で補うことができる。しかしながら、Ｃ含有量が０．０００５％未満では強度確保が困難になると共に、Ｃ含有量を０．０００５％未満に低下させるには製鋼時の脱炭コストの上昇を招く。よって、Ｃ含有量は０．０００５％以上とする。
【００２８】
Ｓｉ：０．０５〜０．５０％
Ｓｉは、固溶強化元素として一般に知られている元素である。しかしながら、Ｓｉ含有量が多くなると、具体的には、Ｓｉ含有量が０．５０％を超えると、溶融めっき性が損なわれる。よって、本発明においては、Ｓｉは０．５０％以下の範囲で添加する。一方、Ｓｉの含有量が少なくなると、具体的には、Ｓｉ含有量が０．０５％未満になると、鋼板の強度が低下するため、Ｓｉ含有量は０．０５％以上とする。
【００２９】
Ｍｎ：１．２〜３．０％
Ｍｎは、Ｓｉと同様に固溶強化により素材強度を上昇させる元素であり、耐二次加工性脆性の向上を目的とした本発明の冷延鋼板を高強度化するために重要な元素の１つである。Ｍｎには、組織を微細化して高強度化する機構と、固溶強化による高強度化機構とがあるが、Ｍｎ含有量が１．２％未満の場合、その添加効果が得られない。一方、Ｍｎの含有量が３．０％を超えると、深絞り性の指標であるｒ値の面内異方性が大きくなり、プレス成形性が損なわれる。よって、Ｍｎ含有量は１．２〜３．０％とする。なお、Ｍｎ含有量の好ましい範囲は１．４〜２．０％であり、これにより、鋼板の強度及び成形性をより高めることができる。
【００３０】
Ｐ：０．０５％以下
Ｐは、添加しても加工性の劣化が少なく、固溶強化で高強度化に有効な元素である。しかしながら、Ｐは、粒界に偏析して耐二次加工脆性を劣化させると共に、溶接部に凝固偏析を生じ、溶接継手効率を低下させる元素でもある。そこで、本発明においては、粒界への偏析を防止するため、Ｐ含有量は０．０５％以下とする。なお、Ｐ含有量の下限は特に規定する必要はないが、Ｐ含有量を０．００５％未満にするためには、精錬コストが高くなるため、Ｐ含有量は０．００５％以上とすることが好ましい。更に、Ｐ含有量のより好ましい範囲は、０．０１〜０．０４％である。
【００３１】
Ａｌ：０．００５〜０．０９０％
Ａｌは脱酸に必要な元素であり、鋼中の介在物量を減少させ、加工性を良好にする効果がある。しかしながら、Ａｌ含有量が０．００５質量％では、その効果が得られない。一方、Ａｌ含有量が０．０９０質量％を超えると、クラスター状のアルミナ介在物が多くなり、加工性が低下したり、表面性状が劣化したりする。よって、Ａｌ含有量は０．００５〜０．０９０％とする。
【００３２】
Ｔｉ：０．０１〜０．０６０％
Ｔｉは、Ｎ及びＣとの親和力が強く、凝固時に炭窒化物を形成し、鋼中に固溶しているＮ及びＣを低減して、加工性を高める効果がある。しかしながら、Ｔｉ含有量が０．０１％未満では、この効果が得られない。一方、Ｔｉの含有量が多くなると、具体的には、Ｔｉ含有量が０．０６０％を超えると、溶接継手の溶接部の強度及び靭性、即ち、溶接継手効率が劣化する。よって、Ｔｉ含有量は０．０１〜０．０６０％とする。
【００３３】
Ｎｂ：０．０１〜０．１５０％
Ｎｂは、Ｔｉと同様に炭窒化物を形成し、鋼中に固溶しているＮ及びＣを低減して、加工性を高める効果がある。しかしながら、Ｎｂ含有量が０．０１％未満では、この効果が得られない。一方、Ｎｂ含有量が多くなると、具体的には、Ｎｂ含有量が０．１５０％を超えると、再結晶温度が高くなり、高温焼鈍が必要になるため、ｒ値の面内異方性が大きくなり、プレス成形性が損なわれる。よって、Ｎｂ含有量は０．０１〜０．１５０％とする。
【００３４】
Ｎ：０．００１０〜０．００７０％
Ｎは鋼の精錬時に不可避的に混入する元素である。また、Ｎは、Ｔｉ、Ａｌ及びＮｂの窒化物を形成し、加工性には悪影響を及ぼさないが、溶接性を劣化させる元素である。このため、Ｎ含有量は０．００７０％以下に規制する必要がある。一方、Ｎ含有量を０．００１０％未満に低減するには、製造コストが高くなる。よって、Ｎ含有量は０．００１０〜０．００７０％とする。
【００３５】
Ｂ：０．０００５〜０．００５０％
Ｂは、粒界に偏析することにより、粒界強度を高め、耐二次加工脆性を良好にする元素である。しかしながら、Ｂ含有量が０．０００５％未満の場合、その効果が得られない。一方、Ｂ含有量が多くなると、具体的には、Ｂ含有量が０．００５０％を超えると、その添加効果が飽和するだけでなく、再結晶温度が高くなり、高温焼鈍が必要となるため、製造コストの上昇を招くと共に、加工性が劣化する。よって、Ｂ含有量は、０．０００５〜０．００５０％とする。なお、Ｂ含有量の好ましい範囲は、０．００１０〜０．００３５％である。
【００３６】
｜ＴＳ｜＞｜Ｐ｜×１０４
前述したように、Ｐは添加による加工性の劣化が少なく、固溶強化による高強度化に有効な元素である。このため、従来は高強度を得るために、Ｐを多量に添加する傾向があったが、本発明者等は、強度に対して特定量以上にＰを添加すると、具体的には、引張り強度ＴＳ（ＭＰａ）の絶対値｜ＴＳ｜が、Ｐ含有量（％）の絶対値｜Ｐ｜の１０４倍以下になると、耐二次加工脆性及び溶接継手効率が急激に劣化することを知見した。よって、引張り強度ＴＳ（ＭＰａ）の絶対値｜ＴＳ｜が、Ｐ含有量（％）の絶対値｜Ｐ｜の１０４倍を超えるようにする。一般に、鋼材の引張り強度は、主に鋼成分に依存し、製造条件は副次的に影響する。そこで、鋼成分設計に際しては、Ｐ添加量を極力少なくすると共に、溶接性、加工性、耐二次加工脆性、めっき性に悪影響を及ぼさない範囲でＳｉ及びＭｎの含有量を多くする必要がある。また、製造する際は、強度の低下を防止するため、熱間圧延時の巻取り温度を高温にしないようにすると共に、８５０℃を超える高温での焼鈍を行わないようにすることが好ましい。
【００３７】
Ｔ＊：０．０４％未満
本発明者等は、上記数式（３）により規定されるＴ＊の値が大きくなると、溶接継手効率が劣化することを見出した。なお、上記数式（３）における［Ｔｉ］はＴｉ含有量（％）、［Ｎ］はＮ含有量（％）、［Ｐ］はＰ含有量（％）である。Ｔ＊の値が０．０４％以上の場合、特に、低温における継手効率の劣化が顕著となり、脆性破壊破面が生じる温度が高温になって、溶接部の靭性が劣化する。以上の理由から、Ｔ＊の値を０．０４％未満とする。
【００３８】
更に、本発明の冷延鋼板においては、必要に応じて、Ｎｉ、Ｃｒ及びＭｏから選択された少なくとも１種の元素を添加することができる。以下、これらの元素の添加理由及び数値限定理由について説明する。
【００３９】
Ｎｉ：０．０１〜１．０％
Ｎｉは、Ｍｎと同様に高強度化に有効な元素である。しかしながら、Ｎｉ含有量が０．０１％未満の場合、その効果が得られない。一方、Ｎｉは、１．０％を超えて添加すると、製造コストの上昇を招く。よって、Ｎｉを選択元素として添加する場合は、０．０１〜１．０％の範囲とする。
【００４０】
Ｃｒ：０．０１〜１．０％
Ｃｒは、加工性を劣化させることなく、高強度化を実現するために有効な元素である。しかしながら、Ｃｒ含有量が０．０１％未満では、その効果が得られない。一方、Ｃｒの含有量が１．０％を超えると、製造コストの上昇を招くと共に、めっき性が阻害される。よって、選択元素としてＣｒを添加する場合は、０．０１〜１．０％の範囲とする。
【００４１】
Ｍｏ：０．０１〜１．０％
Ｍｏは、固溶体強化で鋼板の強度を高める元素である。また、本発明者等は、Ｍｏを添加することにより、加工性が良好となることを見出した。しかしながら、Ｍｏ含有量が０．０１％未満の場合、これらの効果が得られない。一方、Ｍｏ含有量が１．０％を超えると、効果が飽和し、製造コストの上昇を招く。よって、本発明においては、Ｍｏは、特に加工性が必要となる場合に、０．０１〜１．０％の範囲で添加する。
【００４２】
なお、本発明の冷延鋼板における残部、即ち、上述した各元素以外の成分は、Ｆｅ及び不可避的不純物である。
【００４３】
本発明においては、従来、固溶強化元素とされていたＰの含有量を低減すると共に、Ｍｎ含有量を高め、且つ、Ｔｉ含有量、Ｐ含有量及びＮ含有量が特定の関係を満足するようにしているため、優れたプレス成形性を有し、且つ優れた耐二次加工脆性及び溶接継手効率を併せ持つ冷延鋼板が得られる。これにより、鋼板の高強度化が可能となり、自動車の車体重量軽減による燃費向上が実現できる。特に、燃料タンクの軽量化及び車体デザインの複雑化を可能となる。この効果は工業的には極めて大きい。
【００４４】
なお、本発明の冷延鋼板においては、上述した各元素以外に、Ｓ及びＣｕ等の元素を、通常の範囲で添加することもでき、それにより上述した本発明の特徴が損なわれることはない。
【００４５】
また、本発明の冷延鋼板は、その表面に亜鉛、Ａｌ合金、Ｓｎ及びＳｎ−Ｚｎ合金等からなるめっき層を設けることにより、溶融めっき鋼板として使用することができる。
【００４６】
次に、本発明の冷延鋼板の製造方法について説明する。本発明の冷延鋼板を製造する際は、先ず上述した鋼組成となるように、原料を転炉又は電気炉に投入し、真空脱ガス処理してスラブを造り、このスラブを熱間圧延に供して熱延コイルとする。この熱延コイルは通常、脱スケール後に冷間圧延して、所定の板厚に調整された後、焼鈍される。この焼鈍鋼板は調質圧延され、更に、電気めっき等の表面処理が施された後、出荷される。
【００４７】
その際、熱間圧延の加熱温度は、何℃に設定しても本発明の特徴を損なわれないため、圧延の操業に支障がない範囲で選べばよい。また、熱間圧延の仕上温度がＡｒ３温度未満であると、鋼板の加工性が損なわれることがあるため、熱間圧延の仕上げはＡｒ３温度以上で行うことが好ましい。更に、熱間圧延後の巻取り温度が８００℃を超える高温になると、冷延焼鈍後の鋼板の強度が低下するため、巻取り温度は８００℃以下とすることが好ましい。更にまた、冷間圧延率が５０％未満の場合、焼鈍後の鋼板の強度が低下し、深絞り加工性が劣化する。よって、本発明の冷延鋼板を製造する際は、冷間圧延率を５０％以上とする。なお、冷間圧延率は６５〜８０％とすることが好ましく、これにより、強度及び深絞り加工性が優れた冷延鋼板が得られる。
【００４８】
本発明の冷延鋼板は、冷間圧延後に焼鈍されるが、その際の焼鈍温度は、再結晶温度以上にする必要がある。一方、焼鈍温度が高くなると鋼板の強度が低下するため、焼鈍は８５０℃以下の温度で実施することが好ましい。また、連続焼鈍方式で焼鈍する場合は、冷却中に過時効処理が存在しても、しなくても本発明の特徴を損なわれないので、過時効処理は実施しても、しなくてもどちらでもよい。
【００４９】
更に、本発明の冷延鋼板を溶融めっき鋼板として使用する場合は、前述の焼鈍工程の冷却過程において、表面に亜鉛、Ａｌ合金、Ｓｎ及びＳｎ−Ｚｎ合金等が溶融めっきされる。
【実施例１】
【００５０】
次に、本発明の実施例１について説明する。先ず、下記表１に示す鋼組成のスラブを、１２００℃に加熱保持した後、熱延仕上温度が８５０〜８８０℃、巻き取り温度が６００〜６５０℃の条件で、板厚が３．７ｍｍの熱延鋼板とし、更に、酸洗した後で厚さが１．２ｍｍとなるまで冷間圧延した。次に、この冷延板を８００℃で６５秒間保持するサイクルの焼鈍を行った後、１．０％の調質圧延を行った。なお、下記表１における下線は、本発明の範囲外であることを示す。
【００５１】
【表１】
2007131918.tif 000006
【００５２】
次に、上述の方法で作製した実施例及び比較例の各鋼板の引張り特性、深絞り加工の指標であるr値、耐二次加工脆性及び溶接継手効率について調査した。以下、その評価方法について説明する。
【００５３】
引張り特性は、各鋼板から引張り方向が圧延方向と並行になるようにして採取したＪＩＳ５号試験片を使用して引張り試験を行い、その引張り強度及び伸びにより評価した。そして、引張り強度ＴＳが４４０ＭＰａ以上ので、伸びＥｌが３５％以上のものを合格とした。
【００５４】
ｒ値の評価は、各鋼板から圧延方向に平行方向、４５°方向、直角方向の３方向について夫々ＪＩＳ５号引張り試験片を採取し、各試験片についてｒ値を測定した。そして、圧延方向に平行なｒ値をｒ０、４５°方向のｒ値をｒ４５、直角方向のｒ値をｒ９０としたとき、下記数式（５）により求められる各方向のｒ値の平均値ｒａｖｅにより評価した。なお、本実施例においてはｒａｖｅが１．５０以上のものを合格とした。
【００５５】
【数５】
2007131918.tif 000007
【００５６】
耐二次加工脆性は、鋼板（板厚：１．２ｍｍ）を直径１０５ｍｍにブランキングした後、外径が５０ｍｍのポンチで円筒絞りを行い、その絞りカップを３０°の円錐台に載せ、種々の温度条件下で、高さ１ｍ位置から重さ５ｋｇの錘を落下させて、カップに割れが発生しない最低の温度（耐二次加工脆性温度）を求めた。この耐二次加工脆性温度は、鋼板の板厚及び試験方法により変化するが、本実施例においては、−５０℃以下を合格とした。
【００５７】
溶接継手効率は、鋼板（板厚：１．２ｍｍ）を２枚重ねてシーム溶接し、その溶接部の強度及び靭性について評価した。その際、溶接部の強度は、剪断引張り強度と母材の引張り強度との比（剪断引張り強度／母材の引張り強度）により評価した。また、溶接部の靭性は、図１に示す形状の鋼板１ａ，１ｂをシーム溶接して試験片を作製し、その溶接部２について、温度を変えてピール試験を行った。そして、破断面をＳＥＭ（Scanning Electron Microscope：走査型電子顕微鏡）で観察し、破断面に脆性破面が見られない最低の温度を調べた。なお、本実施例においては、剪断引張り強度が母材の引張り強度の６０％以上のもの、及びピール試験において脆性破面が生じない最低温度が−３０℃以下のものを合格とした。以上の試験結果を下記表２に示す。
【００５８】
【表２】
2007131918.tif 000008
【００５９】
上記表２に示すように、Ｔｉ及びＮｂを略同量複合添加した本発明の範囲内の実施例であるＮｏ．１の鋼板及びＮｏ．２の鋼板は、r値（ｒａｖｅ）が１．６以上、伸びが３５％以上と優れた加工特性を有すると共に、耐二次加工脆性が−６０℃であり、溶接継手効率が良好な特性を有していた。また、Ｎｏ．３の鋼板及びＮｏ．４の鋼板は、Ｔｉを添加した本発明の範囲内の実施例である。これらの鋼板も優れた加工特性を有すると共に、耐二次加工脆性及び溶接継手効率についても良好な特性を有していた。Ｎｏ．５の鋼板はＴｉ及びＮｂにＣｒを添加した本発明の範囲内の実施例である。この鋼板の引っ張り強さＴＳは４５０ＭＰａであり、また、Ｐ含有量の絶対値の１０４倍よりも大きいという条件を満足しているため、加工特性が良好であり、更に、耐二次加工脆性及び溶接継手効率も良好であった。Ｎｏ．６の鋼板はＴｉ及びＭｏを添加した本発明の範囲内の実施例である。この鋼板も、優れた加工特性、耐二次加工脆性及び溶接継手効率を有していた。
【００６０】
一方、Ｎｏ．７の鋼板は、Ｐ量が０．００７０％と本発明の範囲から外れた比較例である。この鋼板は、加工特性は良好であるが、縦割れ発生温度（耐二次加工脆性温度）が２０℃であり、耐二次加工脆性が劣っていた。Ｎｏ．８の鋼板は、Ｃ量が０．０１９０％と本発明の範囲から外れた比較例である。この鋼板は伸びが１２％しかなく、ｒ値の測定ができなかった。また、カップ絞り成形時に割れが生じ、耐二次加工脆性試験もできなかった。Ｎｏ．９の鋼板は、Ｔｉ量が０．０９０％、Ｔ＊の値が０．０７１％と本発明の範囲から外れた比較例である。この鋼板は、耐二次加工脆性温度が−２０℃と劣ると共に、溶接継手効率に関しても剪断力及びピール試験における脆性破面が生じる温度が０℃と劣っていた。Ｎｏ．１０の鋼板は、Ｍｎ量が３．５％と本発明の範囲の上限から外れた比較例である。この鋼板は、r値（ｒａｖｅ）が１．１５と加工特性が劣ると共に、耐二次加工脆性及び溶接継手効率が劣っていた。
【００６１】
Ｎｏ．１１の鋼板は、Ｓｉ含有量が本発明の範囲の下限値よりも少ない比較例であり、Ｎｏ．１２の鋼板はＭｎ含有量が本発明の範囲の下限値よりも少ない比較例である。これらの鋼板は、引張り強度が３８０〜５４０ＭＰａの範囲になっておらず、本発明の目的を満たしていなかった。Ｎｏ．１３の鋼板は、Ｔｉ含有量が本発明の範囲から外れた比較例である。この鋼板は、ｒ値（ｒａｖｅ）が１．２５と劣っており、本発明の目的に合致していなかった。Ｎｏ．１４の鋼板は、Ｂ含有量が本発明の範囲から外れた比較例であり、加工性及び溶接継手効率が劣っていた。Ｎｏ．１５の鋼板は、Ｎｂ含有量が本発明の範囲から外れた比較例である。この鋼板は、伸びが９．５％しかなく、また、ｒ値の測定ができず、更に、カップ絞り成形時に割れが生じたため、耐二次加工脆性試験が行えなかった。
【実施例２】
【００６２】
次に、本発明の実施例２について説明する。下記表３に示す鋼組成のスラブを、１２００℃に加熱保持した後、熱延仕上温度が８５０〜８８０℃、巻き取り温度が６００〜６５０℃の条件で、板厚が３．７ｍｍの熱延鋼板とし、更に、酸洗した後で厚さが１．２ｍｍとなるまで冷間圧延した。次に、この冷延板を８００℃で６５秒間保持する熱サイクルの焼鈍を行い、その冷却途中で、無酸化炉還元タイプのラインを使用して鋼板の表面に溶融アルミニウムめっきを行った。溶融アルミニウムめっきは、浴組成をＡｌ：９０％、Ｓｉ：１０％として行い、めっき後ガスワイピング法によりめっき付着量が両面で６０ｇ／ｍ２になるように調整した後、冷却し、ゼロスパングル処理を施した。更に、上述の方法で溶融めっき処理した鋼板に、更にＣｒ３＋主体のクロメート処理を施し、インラインで１．０％の調質圧延を行った。なお、下記表３における下線は、本発明の範囲外であることを示す。
【００６３】
【表３】
2007131918.tif 000009
【００６４】
次に、上述の方法で作製した実施例及び比較例の各溶融めっき鋼板の引張り特性、深絞り加工の指標であるr値、耐二次加工脆性及び溶接継手効率について調査した。なお、各項目の調査方法及び評価基準は前述の実施例１と同様にした。また、上記項目に加えて、目視によりめっき層表面の状況（めっき性）を調査した。このめっき性は、不めっき部の有無で評価し、不めっきが全くないものを〇、不めっきがあるものを×とした。以上の評価結果を下記表４に示す。
【００６５】
【表４】
2007131918.tif 000010
【００６６】
上記表４に示すように、Ｔｉ及びＮｂを複合添加した本発明の範囲内の実施例であるＮｏ．１６の鋼板及びＮｏ．１７の鋼板は、r値（ｒａｖｅ）が１．６以上、伸びが３５％以上と優れた加工特性を有すると共に、耐二次加工脆性が夫々−５０℃及び−６０℃であり、溶接継手効率が良好な特性を有し、更にめっき性も良好であった。また、Ｎｏ．１８の鋼板及びＮｏ．１９の鋼板は、Ｔｉを添加した本発明の範囲内の実施例である。これらの鋼板も優れた加工特性を有すると共に、耐二次加工脆性及び溶接継手効率についても良好な特性を有し、めっき性も優れていた。Ｎｏ．２０の鋼板はＴｉ及びＮｂにＣｒを添加した本発明の範囲内の実施例である。この鋼板も加工性、耐二次加工脆性、溶接継手効率及びめっき性のいずれも優れた特性を有していた。Ｎｏ．２１の鋼板は、Ｔｉ及びＭｏを添加した本発明の範囲内の実施例である。この鋼板も、優れた加工特性、耐二次加工脆性、溶接継手効率及びめっき性を有していた。
【００６７】
一方、Ｎｏ．２２の鋼板は、Ｐ量が０．００７０％と本発明の範囲から外れた比較例である。この鋼板は、加工特性は良好であるが、縦割れ発生温度（耐二次加工脆性温度）が２０℃と高く、溶接継手効率も本発明範囲内の実施例の鋼板に比べて劣っていた。Ｎｏ．２３の鋼板は、Ｔｉ量が本発明範囲から外れた比較例である。この鋼板は耐二次加工脆性及びめっき性が本発明の目標（合格基準値）に達していなかった。Ｎｏ．２４の鋼板は、Ｍｎ量が本発明の範囲の上限よりも多い比較例である。この鋼板は、加工性の指標の１つであるｒ値（ｒａｖｅ）が低く、めっき性も劣っていたため、本発明の目的に合致しなかった。Ｎｏ．２５の鋼板は、Ｔｉ量が本発明の範囲の下限よりも少ない比較例である。この鋼板は、加工性の指標であるｒ値（ｒａｖｅ）が低く、溶接継手効率が劣っていたため、本発明の目的に合致しなかった。Ｎｏ．２６の鋼板は、Ｂ含有量が本発明の範囲の上限よりも多い比較例である。この鋼板も加工性の指標であるｒ値（ｒａｖｅ）が低く、溶接継手効率が劣っていたため、本発明の目的に合致しなかった。
【図面の簡単な説明】
【００６８】
【図１】ピール試験方法を示す断面図である。
【符号の説明】
【００６９】
１ａ，１ｂ  鋼板
２  溶接部
【図１】
2007131918.tif 000020